본 발명 에서 는 폴리프로필렌 수지 로서 용융 지수 가 0 . 1 ~ 10 g / 10 분 이 고 에틸렌 함량 이 0 . 1 ~ 10 몰 % 인 에틸렌 랜덤 폴리프로필렌 과 용융 지수 가 0 . 1 ~ 10 g / 10 분 이 고 에틸렌 함량 이 0 . 1 ~ 20 몰 % 인 에틸렌 블록 폴리프로필렌 을 포함 하 는 폴리프로필렌 수지 를 본 발명 의 폴리프로필렌 수지 조성물 총 중량 에 대해 69 . 45 ~ 99 . 7 중량 % 를 사용 한다 . 상기 에틸렌 랜덤 폴리프로필렌 의 에틸렌 함량 이 0 . 1 몰 ~ 10 몰 % 일 때 , 내압성 , 내 충격성 등 을 최적 화 시킬 수 있 는데 , 에틸렌 함량 이 0 . 1 몰 % 미만 일 경우 에 는 내압 성 및 유연 성 이 저하 되 고 , 10 몰 % 를 초과 할 경우 에 는 굴곡 강도 및 내 충격 성 이 저하 된다 . 또한 , 상기 에틸렌 블록 폴리프로필렌 의 에틸렌 함량 이 0 . 1 ~ 20 몰 % 일 때 , 내 충격 성 및 굴곡 강도 를 최적 화 시킬 수 있 다 . 즉 , 에틸렌 함량 이 0 . 1 몰 % 미만 일 경우 에 는 유연 성 이 저하 되 고 20 몰 % 를 초과 할 경우 에 는 내압성 이 저하 된다 .